ПРОВОЛОКА ИЗ НЕРЖАВЕЮЩЕЙ СТАЛИ С ФЛЮСОВОЙ СЕРДЦЕВИНОЙ ДЛЯ СВАРКИ ОЦИНКОВАННЫХ СТАЛЬНЫХ ЛИСТОВ

1. Проволока из нержавеющей стали с флюсовой сердцевиной для сварки стального листа с покрытием из сплава на основе цинка, содержащая:
внешнюю металлическую оболочку, изготовленную из нержавеющей стали и покрывающую сердцевину из флюса,
в которой внешняя металлическая оболочка и флюс суммарно содержат в процентах по массе от общей массы проволоки:
C 0,01-0,05%,
Si 0,1-1,5%,
Mn 0,5-3,0%,
Ni 7,0-10,0% и
Cr 26,0-30,0%,
при этом величина F, определяемая выражением (1), находится в интервале от 30 до 50,
величина F = 3·[Cr%] + 4,5·[Si%] - 2,8·[Ni%] - 84·[C%] - 1,4·[Mn%] - 19,8 (1),
причем флюс содержит агент для образования шлака в количестве, указанном в процентах по массе от общей массы проволоки:
2
TiO 0,6-2,6%,
2
SiO 1,8-3,8%,
2
ZrO 1,0-3,5% и
2
3
AlO 0,1-1,0%,
при этом количество указанного агента для образования шлака составляет менее 10% от общей массы проволоки, и
при этом проволока, кроме того, содержит Fe и остаточные примеси.
2. Проволока по п.1, в которой величина F составляет 40-50.
3. Проволока по п.1, в которой содержание Ni составляет 8,0-10,0%.
4. Проволока по п.1, дополнительно содержащая по меньшей мере один компонент, выбранный из группы, состоящей из Mo, Cu, V, Nb, Bi и N.
5. Проволока по п.1, которая дополнительно содержит N, при этом содержание N составляет менее 0,05%.
6. Проволока по п.1, дополнительно содержащая по меньшей мере один раскислитель, выбранный из группы, состоящей из Al, Mg и Ti.
7. Проволока по п.1, в которой содержание агента для образования шлака составляет 5-10% от общей массы проволоки.
2
2
3
3
3
2
6
2
3
8. Проволока по п.1, в которой агент для образования шлака дополнительно содержит по меньшей мере один компонент, выбранный из группы, состоящей из силиката калия, силиката натрия, NaO, KO, CaCO, BaCO, AlF, NaF, KZrF, LiF, FeO и FeO.
9. Проволока по п.1, в которой внешняя металлическая оболочка и флюс суммарно содержат в процентах по массе от общей массы проволоки:
C 0,013-0,023%,
Si 0,18-1,31%,
Mn 0,68-2,58%,
Ni 7,22-9,33%,
Cr 26,04-29,66%; и
при этом указанная величина F составляет от 34 до 47.